(57)【要約】【課題】    フツリン酸ガラスからなる光学素子を精密プレス成形により製造する場合に、光学素子表面に生じるクモリや白濁等を低減または抑制して、その歩留まりを向上させ、効率よく光学素子を製造することができる方法を提供する。【解決手段】    フツリン酸ガラスからなるプリフォームを加熱し、プレス成形型で精密プレス成形することにより光学素子を製造する方法であって、プレス成形型の成形面の少なくとも一部が、非炭素系成形面材料からなることを特徴とする光学素子の製造方法である。【選択図】  なし【特許請求の範囲】
【請求項１】
フツリン酸ガラスからなるプリフォームを加熱し、プレス成形型で精密プレス成形することにより光学素子を製造する方法であって、
プレス成形型の成形面の少なくとも一部が、非炭素系成形面材料からなることを特徴とする光学素子の製造方法。
【請求項２】
フツリン酸ガラスがカチオン成分としてLiイオンを含む請求項１に記載の光学素子の製造方法。
【請求項３】
フツリン酸ガラスがカチオン成分としてさらにMgイオン、Caイオン、SrイオンおよびBaイオンから選ばれる２種以上の成分を含む請求項２に記載の光学素子の製造方法。
【請求項４】
フツリン酸ガラスのガラス転移温度（Tg）が４７０℃以下である請求項２または請求項３に記載の光学素子の製造方法。
【請求項５】
フツリン酸ガラスがカチオン成分としてCuイオンを含む請求項１〜３のいずれか１項に記載の光学素子の製造方法。
【請求項６】
フツリン酸ガラスのガラス転移温度（Tg）が４００℃以下である請求項５に記載の光学素子の製造方法。
【請求項７】
非炭素系成形面材料が、遷移金属、シリコンおよび鉛から選ばれる少なくとも一種である請求項１〜６のいずれかに記載の光学素子の製造方法。
【発明の詳細な説明】
【技術分野】
【０００１】
本発明は光学素子の製造方法に関する。
【背景技術】
【０００２】
精密プレス成形法はモールドオプティクス成形法とも呼ばれ、所望の光学特性を有するガラスをプリフォームと呼ばれる形状に予め成形し、このプリフォームを加熱、軟化し、プレス成形型を用いて精密プレス成形して光学素子を製造する方法である（例えば、特許文献１参照）。
【０００３】
上記精密プレス成形法によれば、ガラス製の非球面レンズ、回折格子、マイクロレンズ、レンズアレイなど、従来の研削、研磨による方法では量産性に乏しい光学素子を比較的低コストで多量に供給することができる。
【特許文献１】特開２００２−２４９３３７号公報
【発明の開示】
【発明が解決しようとする課題】
【０００４】
ところで、低分散特性を有するレンズ等や、ＣＣＤやＣＭＯＳなどの半導体撮像素子の色感度を補正する近赤外光吸収フィルタ等を作製しようとする場合、フツリン酸ガラスが好ましく用いられている。
フツリン酸ガラスは一般にホウ酸塩ガラスやケイ酸塩ガラスに比べてガラス転移温度が低いため、プレス成形温度を低くすることができ、精密プレス成形に有利なガラスと考えられる。
【０００５】
しかし、フツリン酸ガラスからなるプリフォームの精密プレス成形は、ホウ酸塩ガラスやケイ酸塩ガラスからなるプリフォームよりもプレス成形温度を低温に設定できるものの、得られた光学素子の表面にクモリや白濁が生じて歩留まりが低下してしまうという問題があった。
【０００６】
本発明は、このような事情のもとで、フツリン酸ガラスからなる光学素子を精密プレス成形により製造する場合に、光学素子表面へのクモリや白濁等の発生を低減または抑制して、効率よく光学素子を製造する方法を提供することを目的とするものである。
【課題を解決するための手段】
【０００７】
本発明者は、フツリン酸ガラスからなる光学素子を精密プレス成形により製造する場合に、表面にクモリや白濁が生じる理由を検討した結果、以下の（ａ）および（ｂ）の知見を得るに至った。
【０００８】
（ａ）精密プレス成形では、プレス成形型を用いて、プレス成形温度が６００℃を超えるようなガラスからフツリン酸ガラスのようにプレス成形温度が低いガラスまで多種多様なガラスを成形している。このように広い温度域に対応できるプレス成形型として、ＳｉＣを型材とするものが用いられており、このプレス成形型の成形面には、離型膜として、ＳｉＣとの相性のよい炭素離型膜がコートされている。
ところが、上記プレス成形型を用いてフツリン酸ガラス製プリフォームを精密プレス成形する場合、ガラスに含まれるフッ素またはフッ素化合物と型成形面にコートした炭素離型膜との反応が起こり、光学素子の表面にクモリや白濁が生じることがある。
【０００９】
前記反応を抑制するためにプレス成形温度をさらに低下させることも考えられるが、プ
レス成形温度を低下させると、ガラス粘度が上昇して成形時にガラスが破損してしまう。
【００１０】
（ｂ）フツリン酸ガラスがＣｕイオンを含む場合は、フッ素成分に加え、Ｃｕイオンが光学素子表面におけるクモリや白濁の発生に関与すると考えられる。Ｃｕイオンは比較的還元されやすく、ガラス中を移動しやすいので、精密プレス成形時に高温でプレス成形型表面の炭素系離型膜に接触することによりガラス中のＣｕイオンが還元され、この還元反応に起因する析出物がガラス表面に付着してクモリの原因になる。
【００１１】
上記知見を基に、本発明者がさらに検討したところ、成形面の少なくとも一部が非炭素系成形面材料からなるプレス成形型で精密プレス成形することにより、上記課題を解決し得ることを見出し、本発明を完成するに至った。
【００１２】
すなわち、本発明は、
（１）フツリン酸ガラスからなるプリフォームを加熱し、プレス成形型で精密プレス成形することにより光学素子を製造する方法であって、
プレス成形型の成形面の少なくとも一部が、非炭素系成形面材料からなることを特徴とする光学素子の製造方法、
（２）フツリン酸ガラスがカチオン成分としてＬｉイオンを含む上記（１）に記載の光学素子の製造方法、
（３）フツリン酸ガラスがカチオン成分としてさらにＭｇイオン、Ｃａイオン、ＳｒイオンおよびＢａイオンから選ばれる２種以上の成分を含む上記（２）に記載の光学素子の製造方法、
（４）フツリン酸ガラスのガラス転移温度（Tg）が４７０℃以下である上記（２）または（３）に記載の光学素子の製造方法、
（５）フツリン酸ガラスがカチオン成分としてCuイオンを含む上記（１）〜（３）のいずれか１項に記載の光学素子の製造方法、
（６）フツリン酸ガラスのガラス転移温度（Tg）が４００℃以下である上記（５）に記載の光学素子の製造方法、および
（７）非炭素系成形面材料が、遷移金属、シリコンおよび鉛から選ばれる少なくとも一種である上記（１）〜（６）のいずれかに記載の光学素子の製造方法
を提供するものである。
【発明の効果】
【００１３】
本発明によれば、フツリン酸ガラスからなる光学素子を精密プレス成形により製造する場合に、成形面の少なくとも一部が、非炭素系成形面材料からなるプレス成形型を用いることから、光学素子表面へのクモリや白濁等の発生を低減または抑制して効率よく光学素子を製造することができる。
【発明を実施するための最良の形態】
【００１４】
本発明の光学素子の製造方法は、
フツリン酸ガラスからなるプリフォームを加熱し、プレス成形型で精密プレス成形することにより光学素子を製造する方法であって、
プレス成形型の成形面の少なくとも一部が、非炭素系成形面材料からなることを特徴とするものである。
【００１５】
（出発材料であるフツリン酸ガラスからなるプリフォーム）
先ず、本発明の光学素子の製造方法において用いられるフツリン酸ガラスからなるプリフォームについて説明する。
【００１６】
プリフォームとしては、例えば、以下の（１）〜（３）の方法、すなわち、
（１）ガラス原料を熔解して熔融ガラスを作製した後、該熔融ガラスを流出口から流出し、鋳型に鋳込んでガラス体に成形、アニールした後、ガラス体を切断、研削、研磨してプリフォームにする方法（以下、プリフォームの製法Ｉという）、
（２）ガラス原料を熔解して熔融ガラスを作製した後、該熔融ガラスを流出口から流出し、熔融ガラス流からプリフォーム１個分に相当する量の熔融ガラス塊を分離し、ガラスが冷却する過程でプリフォームに成形する方法（以下、プリフォームの製法IIという）、
（３）ガラス原料を熔解して熔融ガラスを作製した後、該熔融ガラスを流出口から流出し、熔融ガラス流から熔融ガラス塊を分離し、ガラスが冷却する過程でガラス塊に成形し、このガラス塊を研磨してプリフォームに成形する方法（以下、プリフォームの製法IIIという）
で得られるものを用いることができる。
【００１７】
プリフォームの製法II、IIIでは、ガラスを浮上させながら冷却し、成形することが望ましい。このように浮上しながら成形することにより、ガラス表面に発生するシワを防止し、ガラスが固化する過程でおきるカン割れも防止することができる。
【００１８】
プリフォームは、目的とする光学素子に対応する形状と重量を有するように作製する。例えば、光学素子としてレンズを製造する場合、プリフォーム形状を球状または回転対称軸を一つ有する形状とすることが望ましい。このようなプリフォームを回転対称軸に沿う方向にプレスすることにより、ガラスを均等に延ばして偏肉のないレンズを成形することができる。
【００１９】
プリフォームには、精密プレス成形時にガラスが成形型内に十分押し広げられるよう、その表面に炭素含有膜をコートしてもよい。ただし、該炭素含有膜とガラス中のフッ素成分とが反応することによっても、光学素子の表面にクモリや白濁等が発生すると考えられるため、プリフォームは、その表面に炭素含有膜がコートされていない、ガラスが露出したものを用いることが好ましい。
【００２０】
上記プリフォームを構成するフツリン酸ガラスとしては、低分散特性を利用するＣｕイオンを含まないものと、Ｃｕイオンを添加して近赤外線吸収特性を付与したものとに大別することができる。
【００２１】
低分散特性を利用するＣｕイオンを含まないフツリン酸ガラスの好ましい態様としては、
カチオン％表示にて、
Ｐ５＋  １０〜４５％、
Ａｌ３＋  ５〜３０％、
Ｍｇ２＋  ０〜２０％、
Ｃａ２＋  ０〜２５％、
Ｓｒ２＋  ０〜３０％、
Ｂａ２＋  ０〜３３％、
Ｌｉ＋   ０〜３０％、
Ｎａ＋   ０〜１０％、
Ｋ＋     ０〜１０％、
Ｙ３＋    ０〜５％、
Ｂ３＋    ０〜１５％、
を含有するとともに、
Ｆ-とＯ２-の合計量に対するＦ-の含有量のモル比Ｆ-／（Ｆ-＋Ｏ２-）が０．２５〜０．８５であるフツリン酸ガラス（以下、ガラスＩという）を挙げることができる。
【００２２】
ガラスＩは、屈折率（ｎｄ）が１．４０〜１．５８、アッベ数（νｄ）が６７以上の光学特性を実現するガラスとしても好ましい。ガラスＩは製造安定性を考慮すると、アッベ数（νｄ）が９０以下になるように組成調整することがより好ましい。
【００２３】
また、製造安定性の観点から２価カチオン成分（Ｒ２＋）としてＣａ２＋、Ｓｒ２＋およびＢａ２＋のうち２種以上を含むものが好ましい。
【００２４】
２価カチオン成分（Ｒ２＋）であるＭｇ２＋、Ｃａ２＋、Ｓｒ２＋およびＢａ２＋の合計含有量が１カチオン％以上であるものが好ましく、Ｍｇ２＋、Ｃａ２＋、Ｓｒ２＋およびＢａ２＋の含有量がそれぞれ１カチオン％以上であるものがより好ましい。
【００２５】
以下、ガラスＩの組成について詳説するが、各カチオン成分の割合をモル比をベースにしたカチオン％で表示するとともに、各アニオン成分の割合もモル比をベースにしたアニオン％で表示するものとする。
【００２６】
Ｐ５＋はガラスのネットワークフォーマーとして重要なカチオン成分であり、１０％未満ではガラスの安定性が低下し、４５％超ではＰ５＋を酸化物原料で導入する必要があるため酸素比率が大きくなり目標とする光学特性を満たさない。したがって、その量を１０〜４５％とする。Ｐ５＋の好ましい範囲は１０〜４５％、より好ましい範囲は１０〜４０％である。なお、Ｐ５＋の導入にあたって、ＰＣｌ５を使用することは、ガラスの熔融容器等の構成材料である白金を侵食したり、揮発が激しいことから、製造安定性の観点から適当でなく、このためリン酸塩として導入することが好ましい。
【００２７】
Ａｌ３＋はフツリン酸塩ガラスの安定性を向上させる成分であり、５％未満では安定性が低下し、また３０％超ではガラス転移温度（Ｔｇ）及び液相温度（ＬＴ）が大きく上昇するため、成形温度が上昇し成形時の表面揮発による脈理が強く生じるため、その量を５〜３０％とする。Ａｌ３＋の好ましい範囲は７〜２８％である。
【００２８】
２価カチオン成分（Ｒ２＋）であるＭｇ２＋、Ｃａ２＋、Ｓｒ２＋、Ｂａ２＋の導入は安定性の向上に寄与するが、これらのうち２種以上、より好ましくはＣａ２＋、Ｓｒ２＋およびＢａ２＋のうち２種以上を導入する。２価カチオン成分（Ｒ２＋）の導入効果をより高める上から、Ｍｇ２＋、Ｃａ２＋、Ｓｒ２＋およびＢａ２＋の合計含有量を１カチオン％以上とすることが好ましい。またそれぞれの上限値を超えて導入すると安定性は急激に低下する。Ｃａ２＋、Ｓｒ２＋は比較的多量に導入できるがＭｇ２＋、Ｂａ２＋の多量の導入は特に安定性を低下させる。しかしＢａ２＋は低分散を保ちつつ高屈折率を実現できる成分であるため安定性を損なわない範囲で多く導入するのが好ましい。
【００２９】
上記理由により、Ｍｇ２＋の量は０〜２０％とし、１〜１５％とすることが好ましく、Ｃａ２＋の量は０〜２５％とし、１〜２０％とすることが好ましく、Ｓｒ２＋の量は０〜３０％とし、１〜２５％とすることが好ましく、Ｂａ２＋の量は０〜３３％とし、１〜２５％とすることがより好ましい。
【００３０】
Ｌｉ＋は安定性を損なわずにガラス転移温度（Ｔｇ）を下げる成分であるが、その量が３０％超ではガラスの耐久性を損ない、同時に加工性も低下する。したがって、その量を０〜３０％とする。
【００３１】
上述したように、一般にフツリン酸ガラスはガラス転移温度が低いため、精密プレス成形温度も低く設定できるが、精密プレス成形型表面との反応性に富むフッ素成分を含むことから、精密プレス成形温度をある程度低くして、成形型表面とガラスとの界面反応による光学素子表面へのクモリや白濁が起きないように注意する必要がある。このような観点
から、プレス成形温度を低下させる効果のあるＬｉ＋を１％以上導入することが好ましい。したがって、その含有量は１〜３０％が好ましく、２〜３０％がより好ましく、３〜３０％がさらに好ましく、４〜３０％がいっそう好ましい。
【００３２】
ガラスＩがＬｉ＋を含む場合、アルカリ金属イオンのうち特にＬｉ＋の相対量を多くすることにより、熱膨張率が比較的小さく、また比較的優れた耐水性を示すガラスを得ることができる。
【００３３】
また、ガラスＩがＬｉ＋を１％以上含む場合、Ｌｉ＋を含まないガラスに比べてガラス熔解温度を５０℃程度低くすることができるので、熔解時において容器からの白金溶け込みによるガラスの着色、泡の混入、脈理発生といった不具合も低減、解消することができる。
【００３４】
さらに、ガラスＩがＬｉ＋を含む場合、ガラス転移温度を低くすることにより、プリフォームの精密プレス成形におけるガラスの加熱温度を低下させることができ、ガラスとプレス成形型との反応が緩和されたり、プレス成形型の寿命を延ばすことができるなどの効果を得ることもできる。
【００３５】
Ｎａ＋、Ｋ＋はそれぞれＬｉ＋と同様にガラス転移温度（Ｔｇ）を低下させる効果があるが同時に熱膨張率をＬｉ＋に比べてより大きくする傾向がある。またＮａＦ、ＫＦは水に対する溶解度がＬｉＦに比べて非常に大きい事から耐水性の悪化ももたらすため、Ｎａ＋、Ｋ＋の量はそれぞれ０〜１０％とする。Ｎａ＋、Ｋ＋の量はともに０〜５％が好ましく、それぞれ導入しないことがより好ましい。
【００３６】
Ｙ３＋はガラスの安定性、耐久性を向上させる効果があるが、５％超では安定性が逆に悪化し、ガラス転移温度（Ｔｇ）も大きく上昇するため、その量を０〜５％とする。Ｙ３＋の量は０〜３％が好ましく、０．５〜３％がより好ましい。
【００３７】
Ｂ３＋はガラス化成分なのでガラスを安定化させる効果があるが、過剰の導入は耐久性の悪化を招きまたＢ３＋の増加に伴い、ガラス中のＯ２-も増加するため目標とする光学特性を達成しにくくなることから、その量を０〜１５％とする。ただし、ＢＦ３として溶解中に揮発しやすく、脈理の原因となるため、その量を０〜１０％とすることが好ましく、０〜５％とすることがより好ましい。ガラスの揮発性低減を優先する場合は、０〜０．５％とすることが好ましく、導入しないことがより好ましい。
【００３８】
なお、高品質な光学ガラスを安定して製造する上から、ガラスＩにおいて、Ｐ５＋、Ａｌ３＋、Ｍｇ２＋、Ｃａ２＋、Ｓｒ２＋、Ｂａ２＋、Ｌｉ＋およびＹ３＋の合計量をカチオン％で９５％超とすることが好ましく、９８％超とすることがより好ましく、９９％超とすることがさらに好ましく、１００％とすることがより一層好ましい。
【００３９】
ガラスＩは、上記したカチオン成分以外にＴｉ、Ｚｒ、Ｚｎ、Ｌａ、Ｇｄなどのランタノイドなどをカチオン成分として本発明の目的を損なわない範囲で含有することができる。
【００４０】
また、Ｓｉ４＋をガラスを安定化させる目的で導入することができるが、熔解温度が低いために過剰に導入すると熔け残りを生じさせたり、熔解時に揮発が多くなり製造安定性を損なうことになる。したがって、Ｓｉ４＋の量を０〜１０％とすることが好ましく、０〜８％とすることがより好ましく、０〜５％とすることがさらに好ましい。
【００４１】
アニオン成分の割合としては、所望の光学特性を実現しつつ、優れた安定性を有する光
学ガラスを得るために、Ｆ-とＯ２-の合計量に対するＦ-の含有量のモル比Ｆ-／（Ｆ-＋Ｏ２-）を０．２５〜０．８５とする。アニオン中におけるＦ-とＯ２-の合計量を１００％にすることが好ましい。
【００４２】
ガラスＩは、その屈折率（ｎｄ）が１．４０〜１．５８であり、アッベ数（νｄ）が６７以上、好ましくは６７〜９０、より好ましくは７０〜９０である。
【００４３】
ガラスＩは、着色剤を添加する場合を除いて、可視光域において高い透過率を示す。ガラスＩは、両面が平坦かつ互いに平行な厚さ１０ｍｍの試料に、前記両面に対して垂直方向から光を入射したときの波長４００ｎｍ〜２０００ｎｍにおける透過率（試料表面における反射損失を除く）が８０％以上、好ましくは９５％以上の光透過率特性を示す。
【００４４】
ガラスＩのガラス転移温度（Ｔｇ）は、４７０℃以下とすることが好ましく、４３０℃以下とすることがより好ましい。
【００４５】
ガラスＩは優れた耐水性、化学的耐久性を示すので、プリフォームを作製してから精密プレス成形に供するまでの間、長期に保存してもプリフォーム表面が変質することがない。また、光学素子の表面も変質しにくいので、長期にわたり表面が曇らない良好な状態で光学素子を使用することもできる。
【００４６】
ガラスＩは、例えば、リン酸塩原料、フッ化物原料などを使用し、これら原料を秤量、調合して白金合金製の熔融容器に供給し、加熱、熔融した後、清澄、均質化し、パイプから流出、成形して得ることができる。
【００４７】
一方、Ｃｕイオンを添加して近赤外線吸収特性を付与したフツリン酸ガラスは、ＣＣＤやＣＭＯＳなどの半導体撮像素子の色補正用フィルタ材料として好適であり、このガラスを用いてプリフォームを作製し、精密プレス成形により表面に回折格子を有するフィルタや非球面レンズなどの各種レンズを成形することができる。回折格子を有するフィルタはモアレ除去機能を有するローパスフィルタと色補正機能を有する近赤外線カットフィルタの２つの機能を有する光学素子となり、非球面レンズなどのレンズは、結像機能と近赤外線カットフィルタの２つの機能を有する光学素子となる。
【００４８】
Ｃｕイオンを添加して近赤外線吸収特性を付与したフツリン酸ガラスの好ましい態様としては、
カチオン％表示で、Ｐ５＋  １１〜４５％、Ａｌ３＋  ０〜２９％、Ｌｉ＋、Ｎａ＋およびＫ＋を合計で０〜４３％、Ｍｇ２＋、Ｃａ２＋、Ｓｒ２＋、Ｂａ２＋およびＺｎ２＋を合計で１４〜５０％、Ｃｕ２＋  ０．５〜１３％含み、さらにアニオン％表示でＦ−  １７〜８０％を含むフツリン酸ガラス（以下、ガラスIIという）を挙げることができる。上記組成においてアニオン成分の残量はすべてＯ２-とすることが好ましい。
【００４９】
以下、ガラスIIの組成について詳説するが、各カチオン成分の割合をモル比をベースにしたカチオン％で表示するとともに、各アニオン成分の割合もモル比をベースにしたアニオン％で表示するものとする。
【００５０】
ガラスIIにおいて、Ｐ５＋はフツリン酸ガラスの基本成分であり、Ｃｕ２＋の赤外域の吸収をもたらす重要な成分である。Ｐ５＋の含有量が１１％未満では色が悪化して緑色を帯び、逆に４５％を超えると耐候性、耐失透性が悪化する。したがって、Ｐ５＋の含有量は１１〜４５％とすることが好ましく、２０〜４５％とすることがより好ましく、２３〜４０％とすることがさらに好ましい。
【００５１】
Ａｌ３＋はフツリン酸ガラスの耐失透性と耐熱性、耐熱衝撃性、機械的強度、化学的耐久性を向上させる成分である。ただし、２９％を越えると近赤外吸収特性が悪化する。したがって、Ａｌ３＋の含有量を０〜２９％とすることが好ましく、１〜２９％とすることがより好ましく１〜２５％とすることがさらに好ましく、２〜２３％とすることがより一層好ましい。
【００５２】
Ｌｉ＋、Ｎａ＋およびＫ＋はガラスの熔融性、耐失透性を改善させ、可視光域の透過率を向上する成分であるが、合計で４３％を超えると、ガラスの耐久性、加工性が悪化する。したがって、Ｌｉ＋、Ｎａ＋およびＫ＋の合計含有量を０〜４３％とすることが好ましく、０〜４０％とすることがより好ましく、０〜３６％とすることがさらに好ましい。
【００５３】
アルカリ成分の中でもＬｉ＋は上記作用に優れており、Ｌｉ＋の量を１５〜３０％とすることがより好ましく、２０〜３０％とすることがさらに好ましい。このようにＬｉ＋成分を導入することによりガラス転移温度を低下させる（好ましくは４００℃以下にする）ことができる。
【００５４】
Ｍｇ２＋、Ｃａ２＋、Ｓｒ２＋、Ｂａ２＋およびＺｎ２＋はガラスの耐失透性、耐久性、加工性を向上させる有用な成分であるが、過剰導入により耐失透性が低下するので、Ｍｇ２＋、Ｃａ２＋、Ｓｒ２＋、Ｂａ２＋およびＺｎ２＋の合計量を１４〜５０％にすることが好ましく、２０〜４０％にすることがより好ましい。
【００５５】
Ｍｇ２＋含有量は０．１〜１０％が好ましく、１〜８％がより好ましい。 Ｃａ２＋含有量は０．１〜２０％が好ましく、３〜１５がより好ましい。
【００５６】
Ｓｒ２＋含有量は０．１〜２０％が好ましく、１〜１５％がより好ましい。
【００５７】
Ｂａ２＋含有量は０．１〜２０％が好ましく、１〜１５％がより好ましく、１〜１０％がさらに好ましい。
【００５８】
Ｃｕ２＋は近赤外光吸収特性の担い手である。その量が０．５％未満では近赤外吸収が小さく、逆に１３％を越えると耐失透性が悪化する。したがって、Ｃｕ２＋の含有量は０．５〜１３％が好ましく、０．５〜１０％がより好ましく、０．５〜５％がさらに好ましく、１〜５％がより一層好ましい。
【００５９】
Ｆ-はガラスIIにおいてガラスの融点を下げ、耐候性を向上させる重要なアニオン成分である。Ｆ-を含有することによって、ガラスの熔融温度を下げ、Ｃｕ２＋の還元を抑え、所要の光学特性を得ることができる。１７％未満では耐候性が悪化し、逆に８０％を越えるとＯ２-の含有量が減少するため１価のＣｕ＋による４００ｎｍ付近の着色を生じる。従ってＦ-の含有量を１７〜８０％とすることが好ましい。上記特性を一層向上させる上から、Ｆ-の量を２５〜５５％にすることがより好ましく、３０〜５０％にすることがさらに好ましい。
【００６０】
Ｏ２-はガラスIIにおいて重要なアニオン成分であり、全アニオン成分のＦ-を除く残部全量をＯ２-成分で構成することが好ましい。したがって、Ｏ２-の好ましい量は上記Ｆ-の好ましい量を１００％から差し引いた範囲となる。Ｏ２-が少な過ぎると２価のＣｕ２＋が還元され１価のＣｕ＋となるため短波長域、特に４００ｎｍ付近の吸収が大きくなってしまい、緑色を呈するようになる。逆に過剰になるとガラスの粘度が高く、熔融温度が高くなるため透過率が悪化する。なお、Ｐｂ、Ａｓは有害性が強いから、使用しないことが望ましい。
【００６１】
ガラスIIは、ガラス転移温度（Ｔｇ）を４００℃以下とすることが好ましく、３９０℃以下とすることがより好ましく、３８０℃以下とすることがさらに好ましい。上述したように、Ｃｕイオンを含むフツリン酸ガラスをプレス成形すると、Ｃｕイオンの還元反応に起因して光学素子表面にクモリが発生すると考えられるため、プレス成形温度を低下させて、成形型表面とガラスとの界面反応を抑制することが好ましいが、ガラスIIのガラス転移温度を４００℃以下にすることにより、プレス成形温度も低下させることができる。
【００６２】
ガラスIIの好ましい透過率特性は以下のとおりである。
【００６３】
波長５００〜７００ｎｍの分光透過率において透過率５０％を示す波長が６１５ｎｍである厚さに換算し、波長４００〜１２００ｎｍの分光透過率が下記のような特性を示すものである。
【００６４】
波長４００ｎｍで７８％以上、好ましくは８０％以上、より好ましくは８３％以上、さらに好ましくは８５％以上、
波長５００ｎｍで８５％以上、好ましくは８８％以上、より好ましくは８９％以上、
波長６００ｎｍで５１％以上、好ましくは５５％以上、より好ましくは５６％以上、
波長７００ｎｍで１２％以下、好ましくは１１％以下、より好ましくは１０％以下、
波長８００ｎｍで５％以下、好ましくは３％以下、より好ましくは２．５％以下、さらに好ましくは２．２％以下、より一層好ましくは２％以下、
波長９００ｎｍで５％以下、好ましくは３％以下、より好ましくは２．５％以下、さらに好ましくは２．２％以下、より一層好ましくは２％以下、
波長１０００ｎｍで７％以下、好ましくは６％以下、より好ましくは５．５％以下、さらに好ましくは５％以下、より一層好ましくは４．８％以下、
波長１１００ｎｍで１２％以下、好ましくは１１％以下、より好ましくは１０．５％以下、さらに好ましくは１０％以下、
波長１２００ｎｍで２３％以下、好ましくは２２％以下、より好ましくは２１％以下、さらに好ましくは２０％以下である。
【００６５】
即ち、波長７００〜１２００ｎｍの近赤外線の吸収は大きく、波長４００〜６００ｎｍの可視光線の吸収は小さい。ここで、透過率とは互いに平行かつ光学研磨した２つの平面を有するガラス試料を想定し、前記平面の一方に垂直に光を入射したとき、前記平面の他方から出射した光の強度を、前記入射光の試料入射前における強度で割った値であり、外部透過率とも呼ばれる。
このような特性によりＣＣＤやＣＭＯＳなどの半導体撮像素子の色補正を良好に行うことができる。
【００６６】
ガラスIIは、得ようとするガラス組成に対応する原料を秤量、調合して白金合金製の熔融容器等に供給し、加熱、熔融し、清澄、均質化することにより得ることができる。
【００６７】
（用いられるプレス成形型）
次に、本発明の光学素子の製造方法で用いられるプレス成形型について説明する。
本発明の光学素子の製造方法で用いられるプレス成形型は、成形面の少なくとも一部が非炭素系成形面材料からなるものである。
【００６８】
プレス成形型は、成形面の少なくとも一部が非炭素系成形面材料からなるものであればよいが、成形面の全面が非炭素系成形面材料からなるものであることが好ましい。
【００６９】
非炭素系成形面材料は、遷移金属、シリコンおよび鉛から選ばれる少なくとも１種であることが好ましい。
【００７０】
遷移金属としては、白金、タングステン、パラジウム、ロジウム、ルテニウム、イリジウム、オスミウム、レニウム、タンタル、ニッケル、クロム、チタン、ニオブ、バナジウムおよびモリブデンから選ばれる少なくとも１種であることが好ましい。
【００７１】
非炭素系成形面材料は、合金であってもよく、合金としてはＰｔ−Ｉｒ−Ｃｒ合金、Ｐｔ−Ｉｒ合金、Ｉｒ−Ｒｅ合金、Ｐｄ−Ｗ合金、Ｒｈ−Ｔａ合金、Ｗ−Ｒｕ合金、Ｒｕ−Ｒｅ合金、Ｏｓ−Ｒｈ合金、Ｐｔ−Ｒｅ合金、Ｐｔ−Ｒｕ合金、Ｒｅ−Ｔａ合金、Ｉｒ―Ｒｕ−Ｔａ合金、Ｒｕ−Ｒｅ−Ｗ合金、Ｐｔ−Ｗ合金、Ｐｔ−Ｔａ合金、Ｒｕ−Ｗ−Ｒｅ−Ｔａ合金、Ｐｔ−Ｒｈ合金、Ｐｔ−Ｐｄ−Ｒｕ合金、Ｐｔ−Ｉｒ−Ｒｕ−Ｐｄ合金、Ｐｔ−Ｉｒ−Ｐｄ−Ｒｈ合金およびＰｔ−Ｉｒ−Ｒｈ−Ｐｄ−Ｒｕ合金等から選ばれる少なくとも１種を挙げることができる。
【００７２】
上述したように、フツリン酸ガラスからなるプリフォームを加熱し、プレス成形型で精密プレス成形すると、成形型表面の炭素離型膜とガラス中のフッ素成分とが反応したり、ガラス中のＣｕイオンが還元されることによって、得られる光学素子の表面にクモリや白濁が生じ易いが、上記非炭素系成形面材料は、ガラス中のフッ素成分やＣｕイオンと反応しにくいため、光学素子表面へのクモリや白濁の発生を低減し、防止することができる。
【００７３】
上記非炭素系成形面材料からなる成形面の形成方法としては、型材と呼ばれる高耐熱性、高剛性、高加工性を有する材料を、目的とする光学素子の表面形状に精密に対応する面を有する型形状に成形し、上記面上に、非炭素系成形面材料からなる膜を直接または中間層を介して形成する方法を挙げることができる。
【００７４】
上記型材としては、超硬合金、サーメット、セラミックス、石英などを使用することができる。超硬合金としては、タングステンカーバイドを主成分とするもの、チタンカーバイドを主成分とするもの、チタンナイトライドを主成分とするもの、上記超硬合金でバインダーフリーのものを例示することができ、サーメットとしては、チタンナイトライドを主成分とするもの、チタンカーバイドを主成分とするものを例示することができ、セラミックスとしてはタングステンカーバイドの焼結体を例示することができる。
【００７５】
中間層は型本体と非炭素系成形面材料からなる膜の密着性を高める機能を果たす。そのため、中間層を構成する材料は、用いる型材と非炭素系成形面材料を考慮して適宜選択すればよい。例えば、用いる非炭素系成形面材料と共通する元素を含む合金などが好ましい。中間層は１層に限定されず、複数の層で構成してもよい。
【００７６】
中間膜や非炭素系成形面材料からなる膜は、例えば、スパッタ法、蒸着法等により形成することができる。
非炭素系成形面材料からなる膜の膜厚は、０．０５〜１００μｍが好ましく、０．０５〜５０μｍがより好ましく、０．１〜５０μｍがさらに好ましい。
【００７７】
（精密プレス成形）
次に、本発明の光学素子の製造方法において用いられる精密プレス成形について説明する。
【００７８】
本発明の光学素子の製造方法においては、フツリン酸ガラスからなるプリフォームを加熱し、上述したプレス成形型で精密プレス成形する。
【００７９】
フツリン酸ガラスとして上述のガラスＩを用いる場合、精密プレス成形雰囲気は、酸素含有雰囲気、窒素ガスなどの不活性雰囲気および不活性ガスに水素ガスを混合したフォー
ミングガスなどの還元性雰囲気のいずれであってもよい。また、フツリン酸ガラスとして上述のガラスIIを用いる場合、精密プレス成形雰囲気は、Ｃｕイオンの還元を防止する上から酸素含有雰囲気、例えば清浄な空気中で精密プレス成形することが好ましい。
【００８０】
精密プレス成形の好ましい態様としては、以下に示す精密プレス成形法１と２とを示すことができる。
（精密プレス成形法１）
精密プレス成形法１は、プレス成形型にプリフォームを導入し、プレス成形型とプリフォームを一緒に加熱し、精密プレス成形するものである。
【００８１】
精密プレス成形法１においては、プレス成形型と前記プリフォームの温度をともに、プリフォームを構成するガラスが１０６〜１０１２ｄＰａ・ｓの粘度を示す温度に加熱して精密プレス成形を行うことが好ましい。
また上記ガラスが、好ましくは１０１２ｄＰａ・ｓ以上、より好ましくは１０１４ｄＰａ・ｓ以上、さらに好ましくは１０１６ｄＰａ・ｓ以上の粘度を示す温度にまで冷却した後、プレス成形型から光学素子を取り出すことが望ましい。
【００８２】
上記の条件により、プレス成形型成形面の形状をガラスにより精密に転写することができるとともに、光学素子を変形することなく取り出すこともできる。
【００８３】
（精密プレス成形法２）
精密プレス成形法２は、予熱したプレス成形型に、加熱したプリフォームを導入して精密プレス成形するものである。
【００８４】
精密プレス成形法２によれば、上記プリフォームをプレス成形型に導入する前に予め加熱するので、サイクルタイムを短縮化しつつ、表面欠陥のない良好な面精度を有する光学素子を製造することができる。
【００８５】
なおプレス成形型の予熱温度は、プリフォームの予熱温度よりも低く設定することが好ましい。このようにプレス成形型の予熱温度を低くすることにより、プレス成形型の消耗を低減することができる。
【００８６】
精密プレス成形法２において、プリフォームを構成するガラスが１０９ｄＰａ・ｓ以下、より好ましくは１０９ｄＰａ・ｓの粘度を示す温度に予熱することが好ましい。
【００８７】
また、プリフォームを浮上しながら予熱することが好ましく、さらにプリフォームを構成するガラスが１０５．５〜１０９ｄＰａ・ｓの粘度を示す温度に予熱することがより好ましく、１０５．５ｄＰａ・s以上１０９ｄＰａ・ｓ未満の粘度を示す温度に予熱することがさらに好ましい。
またプレス開始と同時又はプレスの途中からガラスの冷却を開始することが好ましい。
【００８８】
なお、プレス成形型の温度は、前記プリフォームの予熱温度よりも低い温度に調温するが、前記ガラスが１０９〜１０１２ｄＰa・sの粘度を示す温度を目安にすればよい。
【００８９】
精密プレス成形法２においては、プレス成形後、ガラスの粘度が１０１２ｄＰa・s以上にまで冷却してから離型することが好ましい。
【００９０】
精密プレス成形法１または２により精密プレス成形された光学素子は、プレス成形型より取り出され、必要に応じて徐冷される。光学素子がレンズ等である場合は、必要に応じて表面に反射防止膜を形成したり、近赤外反射膜をコートしてもよい。
【００９１】
得られる光学素子において、光線を透過したり、屈折させたり、回折させたり、反射させたりする面を光学機能面（レンズを例にとると非球面レンズの非球面や球面レンズの球面などのレンズ面が光学機能面に相当する）というが、上記精密プレス成形法１や精密プレス成形法２などのプレス成形法によれば、プレス成形型の成形面を精密にガラスに転写することにより光学機能面を形成することができ、光学機能面の面形状を仕上げるために研削や研磨などの機械加工を加える必要がない。
【００９２】
したがって、本発明の方法は、レンズ、レンズアレイ、回折格子、回折格子付きレンズ、プリズム、レンズ付きプリズム、回折格子およびフィルタ（回折格子付きフィルタも含む）などの光学素子の製造に好適であり、特に非球面レンズを高い生産性のもとに製造することができる。
【実施例】
【００９３】
以下、本発明を実施例によりさらに詳細に説明するが、本発明は、これらの例によってなんら限定されるものではない。
実施例１
（１）ガラスの作製
表１〜表３に示す組成を有する各フツリン酸ガラスが得られるよう、リン酸塩、フッ化物、酸化物、炭酸塩、水酸化物を適宜、秤量し、十分混合してガラス原料を調合した。調合したガラス原料を白金ルツボに入れて蓋をし、８００〜１２５０℃で熔融し、清澄、均質化して各熔融ガラスを得た。
【００９４】
【表１】
2008105899.tif 000002
【００９５】
【表２】
2008105899.tif 000003
【００９６】
【表３】
2008105899.tif 000004
（２）プリフォームの作製
このようにして得られた熔融ガラスを予熱した金型に鋳込み、徐冷してガラス成形体を
得、該ガラス成形体を切断、研削、研磨して、球状形状を有する各精密プレス成形用プリフォームを作製した。なお、熔融ガラスをパイプから滴下し、ガラス滴を成形型上で浮上させながらプリフォームに成形してもよいし、パイプから流出する熔融ガラスを所要量分離してガラス塊を得、該ガラス塊を成形型上で浮上させながらプリフォームに成形してもよい。
プリフォーム表面には炭素含有膜等のコートは行わず、全表面がガラスが露出した状態とした。
【００９７】
（３）精密プレス成形による非球面レンズの製造
上記プリフォームを精密プレス成形する成形型として、上型、下型、胴型からなる成形型を複数用意した。各成形型は、その本体がそれぞれ表４に示す型材からなり、また、その成形面は、それぞれ表４に示す成形面材料を用いて、スパッタ法により、いずれも厚さが０．１〜５０μｍの範囲になるように型材上に膜状に形成したものである。
【００９８】
【表４】
2008105899.tif 000005
【００９９】
（精密プレス成形法１による非球面レンズの製造）
（２）で得た各プリフォームを上記各成形型に導入し、プリフォームを構成するガラスが１０６〜１０１２ｄＰａ・ｓの粘度を示す温度までプレス成形型とプリフォームを一緒に加熱し、精密プレス成形した。
その後、成形型内のガラスが１０１６ｄＰａ・ｓの粘度を示す温度まで冷却した後、プレス成形型から非球面レンズを取り出した。
【０１００】
（精密プレス成形法２による非球面レンズの製造）
（２）で得た各プリフォームを構成するガラスが１０９ｄＰａ・ｓの粘度を示す温度までプリフォームを予熱した。このプリフォームを、プリフォームの構成するガラスが１０１０〜１０１２ｄＰａ・ｓの粘度を示す温度まで加熱した各成形型中に導入して、精密プレス成形した。
その後、成形型内のガラスが１０１６ｄＰａ・ｓの粘度を示す温度まで冷却した後、プレス成形型から非球面レンズを取り出した。
【０１０１】
なお、上記各方法において、精密プレス成形雰囲気はいずれも清浄化した空気とした。
【０１０２】
このようにして低分散特性を有するフツリン酸ガラスからなる非球面レンズや近赤外光吸収特性を有するＣｕイオンを含有するフツリン酸ガラスからなる非球面レンズを製造した。得られたレンズの表面にはいずれもクモリや白濁は見られなかった。
【０１０３】
このようにして凸メニスカス形状、凹メニスカス形状、両凹形状、両凸形状、平凸形状、平凹形状の各種形状を有する非球面レンズを作製した。
同様にして、ＤＶＤやＣＤなどの光記録式媒体のデータ書き込み、読み込み用光学系を構成するマイクロレンズを作製することもできる。
【０１０４】
こうして作製したレンズは心取り加工してもよいし、心取り加工が不要なように、予めレンズを固定する際の基準面が光軸と所定の位置関係、角度になるように規定して精密プレス成形してもよい。
なお上記例ではレンズを製造したが、回折格子やフィルタ（回折格子付きフィルタも含む）、プリズムなどを精密プレス成形により製造することもできる。
得られた光学素子表面には必要に応じて反射防止膜などの光学薄膜を形成してもよい。
【産業上の利用可能性】
【０１０５】
本発明によれば、フツリン酸ガラスからなる光学素子を精密プレス成形により製造する場合に、光学素子表面へのクモリや白濁等の発生を低減または抑制して、効率よく光学素子を製造する方法を提供することができる。